(57)【要約】【課題】一方または両方の面が凹形状のレンズであって、中心肉厚ａと周辺肉厚ｂとの比ｂ／ａが大きいレンズであっても、ガラス素材を加圧成形して高い面精度でガラスレンズ等のガラス光学素子を製造できる方法を提供すること。【解決手段】軟化したガラス素材を、成形型で加圧して、成形面をガラス素材に転写する工程、成形面を転写されたガラスが所定粘度になるまで成形型を冷却する工程、及び成形型から冷却されたガラスを取り出す工程を含むガラス光学素子の製造方法。成形面を転写されたガラスは、転写のための加圧に引続いて前記取り出し工程まで、得られた転写面が成形面の形状に一致するように、所定荷重で加圧され、かつ成形面を転写されたガラスは、冷却工程の途中で、冷却により生じたガラスの内部歪みが緩和されるように所定温度範囲において一時的に保持される。【選択図】図１
2005320243.tif 000002
【特許請求の範囲】
【請求項１】
軟化したガラス素材を、該ガラス素材に光学的機能面を形成するための成形面を有する上型及び下型を含む成形型で加圧して、前記成形面を前記ガラス素材に転写する工程（加圧転写工程）、
成形面を転写されたガラスが所定粘度になるまで上記成形型を冷却する工程（冷却工程）、及び
上記成形型から冷却されたガラスを取り出す工程（取り出し工程）
を含むガラス光学素子の製造方法であって、
前記成形面を転写されたガラスは、
前記冷却工程の途中で、ガラス光学素子のガラス転移温度（Ｔｇ）より５０℃低い温度（Ｔｇ−５０℃）〜Ｔｇより３０℃高い温度（Ｔｇ＋３０℃）の所定温度範囲において一時的にほぼ一定に保持され、
加圧転写工程に引き続いて前記取り出し工程までの間に、後加圧を行い、
後加圧における加圧により、前記ガラスの肉厚を０．００１〜０．１２ｍｍ変化させ、
前記加圧転写工程における加圧の圧力をＰとしたときに、後加圧は、圧力Ｐより小さい圧力Ｐ１による加圧と、Ｐ１より大きい圧力Ｐ２による加圧を順次行うことを含み、
圧力Ｐ２による加圧は、前記ガラス素材が前記所定温度範囲の温度に到達したときに開始し、前記所定温度範囲の温度に保持されている間行う
ことを特徴とする前記製造方法。
【請求項２】
前記後加圧は、圧力Ｐ１による加圧と、Ｐ１より大きい圧力Ｐ２による加圧と、Ｐ１より小さいＰ３による加圧を順次行うことを含む、請求項１に記載の製造方法。
【請求項３】
前記圧力Ｐ２は、前記加圧転写工程における加圧の圧力Ｐと等しいか、または圧力Ｐより小さいことを特徴とする請求項１または２に記載の製造方法。
【請求項４】
前記圧力Ｐ２は、前記加圧転写工程における加圧の圧力Ｐより小さいことを特徴とする請求項１または２に記載の製造方法。
【請求項５】
前記加圧転写工程においける加圧の圧力Ｐを、294×104〜3432×104Paの範囲とし、前記後加圧における加圧の圧力Ｐ２を14.7×104〜39.2×104Paの範囲とすることを特徴とする請求項４に記載の製造方法。
【請求項６】
ガラス光学素子が、凹メニスカスレンズである請求項１〜５のいずれか１項に記載の製造方法。
【請求項７】
ガラス光学素子が、中心肉厚ａと周辺肉厚ｂとの比ｂ／ａが１．５以上のレンズである請求項１〜６のいずれか一項に記載の製造方法。
【発明の詳細な説明】
【技術分野】
【０００１】
本発明は、一方または両方の面が凹形状であるレンズであっても、高い面精度で、ガラス素材を成形することによりガラス光学素子を製造できる方法に関する。特に本発明は、一方または両方の面が凹形状であり、かつ中心肉厚ａと周辺肉厚ｂとの比ｂ／ａが１．５以上であるレンズであっても、高い面精度でガラス素材を成形して、ガラス光学素子を製造することができる方法に関する。
【背景技術】
【０００２】
軟化したガラスを製品形状または製品形状に近似する形状を有する成形型を用いて加圧プレスして、研削や研磨をすることなく直接レンズを製造する方法(高精度プレス法)が広く実用化されている。高精度プレス法は、球面のみならず非球面のレンズも大量に安価に製造できることから、デジタルカメラやビデオカメラなど、さまざまな光学機器製品の光学系用レンズの製法として利用されている。近年は、大型で成形が容易でない形状のレンズも高精度プレス法で製造することが要求されている。
【０００３】
しかし、一方または両方の面が凹形状のレンズや中心の肉厚とコバ（レンズ周縁部）の肉厚の差の大きいようなレンズの場合には、プレス成形の過程で一旦成形面を転写したとしても、冷却して成形型から取り出すと、或いはさらにアニールをすると、該転写面が変形して所望の面形状のレンズが得られないことが多かった。特に、一方または両面が凹面でかつ中心の肉厚とコバの肉厚の差の大きいレンズの場合はそれが顕著であった。
【０００４】
ここで、凹メニスカスレンズを成形する方法として、特開平７−２６７６５８号には、軟化状態にあるガラス素材をプレスしてガラス光学素子する際、冷却工程中に、該ガラス素材をガラス転移点以上の一定温度に所定時間保持する工程を行うことが記載されている。しかしながら、この方法はガラス素材の内部に発生した熱応力を短時間で除去可能にすることを主目的とするものであり、本発明のように、特に所望の面形状を出すのが難しいレンズについての成形を可能にするものではなかった。
【０００５】
そこで本発明の目的は、一方または両方の面が凹形状のレンズであって、中心肉厚ａと周辺肉厚ｂとの比ｂ／ａが大きいレンズであっても、ガラス素材を加圧成形して高い面精度でガラスレンズ等のガラス光学素子を製造できる方法を提供することにある。
【発明の開示】
【発明が解決しようとする課題】
【０００６】
本発明者らの検討の結果、加圧成形後、成形型からの取り出しの間にある温度域でレンズ形状の成形品に所定の圧力を加えることにより、上記課題を解決することを見出して本発明を完成した。
【課題を解決するための手段】
【０００７】
上記課題を解決する本発明は以下のとおりである。
[１]軟化したガラス素材を、該ガラス素材に光学的機能面を形成するための成形面を有する上型及び下型を含む成形型で加圧して、前記成形面を前記ガラス素材に転写する工程（加圧転写工程）、
成形面を転写されたガラスが所定粘度になるまで上記成形型を冷却する工程（冷却工程）、及び
上記成形型から冷却されたガラスを取り出す工程（取り出し工程）
を含むガラス光学素子の製造方法であって、
前記成形面を転写されたガラスは、前記転写のための加圧に引続いて前記取り出し工程まで、得られた転写面が前記成形面の形状に一致するように、所定荷重で加圧され(後加圧)、かつ
前記成形面を転写されたガラスは、前記冷却工程の途中で、冷却により生じたガラスの内部歪みが緩和されるように所定温度範囲において一時的に保持されることを特徴とする前記製造方法。
[２]軟化したガラス素材を、該ガラス素材に光学的機能面を形成するための成形面を有する上型及び下型を含む成形型で加圧して、前記成形面を前記ガラス素材に転写する工程（加圧転写工程）、
成形面を転写されたガラスが所定粘度になるまで上記成形型を冷却する工程（冷却工程）、及び
上記成形型から冷却されたガラスを取り出す工程（取り出し工程）
を含むガラス光学素子の製造方法であって、
前記加圧転写工程後、成形型からの取り出しまでの間、前記成形面を転写されたガラスを加圧し（後加圧）、前記成形面を転写するための加圧と後加圧とは加圧が途切れることなく行い、かつ
前記成形面を転写されたガラスは、前記冷却工程の途中で、所定温度範囲において一時的に保持されることを特徴とする前記製造方法。
[３]後加圧は、成形面を転写されたガラスが目的とするガラス光学素子と略同じ肉厚になった時点で開始する[１]または[２]に記載の製造方法。
[４]成形面転写のための加圧を294×104〜3432×104Paの範囲の圧力で行い、かつ後加圧を、前記成形面転写のための加圧より低く、かつ0.0098×104〜49×104Paの範囲の圧力で行う[１]〜[３]のいずれかに記載の製造方法。
[５]後加圧による成形面を転写されたガラスの肉厚の変化は、得ようとするガラス光学素子の中心肉厚公差内である[１]〜[４]のいずれか一項に記載の製造方法。
［６]冷却工程の途中における温度保持は、前記成形型から取り出されたガラス光学素子の光学的機能面におけるクセが0.8本以内になる条件で行う［１］〜[５]のいずれかに記載の製造方法。
［７]冷却工程の途中における温度保持は、前記成形型から取り出されたガラス光学素子の光学的機能面におけるクセが０．５本以内になる条件で行う［１］〜［５］のいずれかに記載の製造方法。
［８]冷却工程の途中における保持の温度範囲が、ガラス光学素子のガラス転移温度（Ｔｇ）より５０℃低い温度（Ｔｇ−５０℃）〜Ｔｇより３０℃高い温度（Ｔｇ＋３０℃）の範囲である［１］〜［７］のいずれかに記載の製造方法。
［９]冷却工程の途中における保持の温度範囲が、ガラス光学素子のガラス転移温度（Ｔｇ）より５０℃低い温度（Ｔｇ−５０℃）〜Ｔｇの範囲である［１］〜［７］のいずれかに記載の製造方法。
［１０]冷却工程の途中における保持の温度範囲が、ガラス光学素子のガラス転移温度（Ｔｇ）より２０℃低い温度（Ｔｇ−２０℃）〜Ｔｇの範囲である［１］〜［７］のいずれかに記載の製造方法。
［１１]目的とするガラス光学素子が、一方または両方の面が凹形状あるレンズである［１］〜［１０］のいずれかに記載の製造方法。
［１２]目的とするガラス光学素子が、一方の面が凹形状であり、他方の面が凸形状であるレンズである［１］〜［１０］のいずれかに記載の方法。
［１３]凸形状の面が球面である［１２］に記載の製造方法。
［１４]レンズが中心肉厚ａと周辺肉厚ｂとの比ｂ／ａが１．５以上である［１１］〜［１３］のいずれかに記載の製造方法。
［１５]レンズが中心肉厚ａと周辺肉厚ｂとの比ｂ／ａが２以上である［１１］〜［１３］のいずれかに記載の方法。
［１６]冷却工程の途中における保持時間ｔ1は、得ようとするガラス光学素子の中心肉厚をａとし、周辺肉厚をｂとしたときに、
１．５≦ｂ／ａ＜２．０のとき、０＜ｔ1≦１２０秒
２．０≦ｂ／ａ＜２．５のとき、６０＜ｔ1≦１８０秒
２．５≦ｂ／ａのとき、１２０＜ｔ1（好ましくは１２０＜ｔ1≦３５０秒）
である［１４］又は［１５］に記載の製造方法。
［１７]２．５≦ｂ／ａのとき、１２０＜ｔ1≦３５０秒である［１６］に記載の製造方法。
［１８]ガラス素材が両凸形状のガラスプリフォームである［１］〜［１７］のいずれか１項に記載の製造方法。
【発明を実施するための最良の形態】
【０００８】
本発明のガラス光学素子の製造方法は、
軟化したガラス素材を、該ガラス素材に光学的機能面を形成するための成形面を有する上型及び下型を含む成形型で加圧して、前記成形面を前記ガラス素材に転写する工程である加圧転写工程、
成形面を転写されたガラスが所定粘度になるまで上記成形型を冷却する工程である冷却工程、及び
上記成形型から冷却されたガラスを取り出す工程である取り出し工程
を含む。
さらに、本発明の製造方法では、前記加圧転写工程後、成形型からの取り出しまでの間、前記成形面を転写されたガラスを加圧する後加圧が行われる。この後加圧は、前記成形面を転写するための加圧から加圧が途切れることなく行われる。また、後加圧は、得られた転写面が成形面の形状に一致するように所定荷重で行われる。
さらに、本発明の製造方法では、前記成形面を転写されたガラスが、前記冷却工程の途中で、所定温度範囲において一時的に保持される。この保持は、冷却により生じたガラスの内部歪みが緩和されるように所定温度範囲において行われる。
【０００９】
以下、本発明の製造方法を図１に基づいて説明する。
まず第１に、軟化したガラス素材が成形型で加圧され、成形面が転写される。
ガラス素材は予め所定形状に成型されたガラスプリフォームであっても、ガラスゴブであってもよい。ガラス素材は、例えば、両凸形状のガラスプリフォームであることもできる。ガラス素材は、加圧成形に適した温度に調整された（軟化した）状態のものを使用する。ガラス素材は、溶融ガラスから調製したガラスゴブ又はガラスプリフォームを室温に戻すことなく、そのまま使用することも、また、室温に戻したガラスプリフォームまたはガラスゴブを再度加熱軟化したものを使用することもできる。
成形型は、成形面を有する上型及び下型を含むものであり、ガラス素材に光学的機能面を形成する成形面を有する上型及び下型を含む成形型であれば、特に制限はない。公知の成形型を適宜使用することができる。
【００１０】
尚、本発明の製造方法で製造対象とする凹メニスカスレンズ及び両凹レンズは、各種のレンズ系に組み込むために光学機能面(光学的有効領域)を有するものである。光学機能面(光学的有効領域)は、例えば、図２において４１として示す凹面であり、実際には、この凹面４１の外側に光軸と直交する平面部４３が設けられる。
軟化したガラス素材の成形型での加圧条件（ガラス素材及び成形型の温度、加圧温度及び時間等）は、成形ガラスの形状等も考慮して適宜決定できる。
【００１１】
加圧転写後、成形型を成形面を転写されたガラスが所定粘度になるまで冷却する。
成形型の冷却は、加圧転写開始と同時に、または加圧転写の途中で、または加圧転写終了後のいずれから開始することもできる。
成形型が所定温度に冷却された後、成形型から前記成形ガラスを取り出す。
【００１２】
本発明の好ましい製造方法においては、加圧転写工程後、成形型からの取り出しまでの間、前記成形面を転写されたガラスに後加圧を適用する。後加圧は、成形面を転写されたガラスが目的とするガラス光学素子と略同じ肉厚になった時点で開始することが適当である。略同じ肉厚とは、ガラス光学素子の肉厚の±０．２ｍｍ以内であることを言う。さらに、冷却工程中に、前記成形ガラスを所定温度範囲において一時的に所定時間保持する。
後加圧は、好ましくは、加圧転写のための加圧から連続的に(加圧が途切れることなく)行う。即ち、加圧転写後、加圧を完全に解除することなく後加圧を開始する。また、所定温度範囲における所定時間行う保持は、冷却工程中のいずれかの時期におこなう。この状態を図１に基づいて説明する。
【００１３】
所定温度ｔを有する軟化したガラス素材は、圧力Ｐで加圧されて成形面を転写される。Ｐの荷重としては、ガラス素材の粘性や得ようとするレンズの形状等により適宜選択できる。成形面転写のための加圧は294×104〜3432×104Paの範囲の圧力で行うことができる。
【００１４】
圧力Ｐでの加圧転写終了後、加圧を完全に解除することなく圧力Ｐ１で加圧を続ける。圧力Ｐでの加圧成形終了後、成形型は冷却される（１次冷却）。但し、１次冷却は、加圧成形開始と同時に、または加圧成形の途中で開始してもよい。１次冷却は、成形型内の成形ガラスに内部歪みを生じる程度の比較的早い冷却速度、例えば、１０℃／分以上、より好ましくは１０〜３００℃／分、さらに好ましくは３０〜２００℃／分で行うことができる。
１次冷却により成形型が所定温度ｔ１になった時点で、所定圧力Ｐ２で加圧する。但し、成形型の冷却は上述の通り、加圧転写開始と同時に、または加圧転写の途中で開始してもよい。
図１では圧力Ｐ１と圧力Ｐ２とが異なる圧力となるように表記されているが、同一の圧力であってもよい。また、所定圧力Ｐ２での加圧の間の温度は、ｔ１で一定であっても、ｔ１から徐々に低下してもよい。所定圧力Ｐ２での加圧の間の温度は、１次冷却で成形ガラスに生じた内部歪みを緩和するような条件とし、例えば、０〜５℃／分で冷却することができ、好ましくはほぼ０℃／分である。
【００１５】
保持の温度範囲は、成形されたガラスの温度が、ガラス光学素子のガラス転移温度（Ｔｇ）より５０℃低い温度（Ｔｇ−５０℃）からＴｇ＋３０℃の範囲であることが、以下の観点から好ましい。一旦、成形面を転写することによって得られた面形状を維持しつつ、型から取り出した後のレンズの面形状悪化の原因となる内部歪みを緩和することができる。また、かかる温度範囲で内部歪みを緩和しておくことにより、その後取り出し温度まで冷却する工程で、新たに生じる内部歪みを抑制することもできる。
【００１６】
さらに前記保持の温度範囲は、（Ｔｇ−５０℃）〜Ｔｇの範囲であることがより好ましくは、（Ｔｇ−２０℃）〜Ｔｇの範囲であることがさらに好ましい。特に、ガラス光学素子の温度がＴｇ以下になった時点で開始することが、最終製品の面形状を良くするという観点から好ましい。
所定時間保持した後、成形型はさらに冷却され、成型ガラスが所定粘度、例えば、室温まで冷却された後に、クセが0.8本以内の面精度を維持できる粘度、例えば、Tg-50℃以下になったところで、成形面を転写されたガラスを成形型から取り出す。所定温度範囲での保持から取り出しまでの間も圧力Ｐ３で後加圧を続ける。圧力Ｐ３は、Ｐ１及びＰ２と同一または異なってもよい。
【００１７】
後加圧Ｐ１、Ｐ２及びＰ３は、圧力Ｐによって成形型の成形面が転写されたガラスの転写面が、そのまま該成形面の形状に一致するような荷重であることが適当である。具体的には、このときのガラスの粘性や成形面の形状等によって適宜選択することができる。通常は、Ｐ以下であることが、面形状を維持する点で好ましい。ただし、Ｐ１〜Ｐ３は、Ｐにより成形された成形ガラスの肉厚をほとんど変えない程度であることが好ましい。具体的には、Ｐ１〜Ｐ３による肉厚の変化は、得ようとするレンズの中心肉厚公差内、たとえば±０．０３ｍｍ以内、特に０．００１〜０．１２ｍｍ程度であることが好ましい。
【００１８】
また、Ｐ２は、成形型の成形面が転写されたガラスの転写面がそのまま該成形面の形状に一致するように加圧しながら、該ガラス中の内部歪みが緩和できる荷重で行う。具体的には、このときのガラスの粘性や成形面の形状等によって適宜選択することができる。
ここで、Ｐ２が小さすぎると、該形状に一致するような状態での加圧がしにくくなり、その結果、部分的または全体的にクセ等が発生しやすくなる。
一方、Ｐ２の荷重が大きすぎると、ガラス中の内部歪みが緩和しにくく、型取り出し後のレンズの形状を維持する程度に緩和されない場合があり、その結果、成形ガラスの光学中心部付近にクセが発生しやすくなる。
【００１９】
後加圧（圧力及び時間）及び保持（温度範囲と時間）の条件は、成形ガラスに見られるクセが１本以下、好ましくは０．５本以下、さらに好ましくは０．３本以下になるように行うことが適当である。
【００２０】
冷却工程の途中における保持時間ｔ1は、得ようとするガラス光学素子の中心肉厚をａとし、周辺肉厚をｂとしたときに、以下の範囲であることが好ましい。
１．５≦ｂ／ａ＜２．０のとき、０＜ｔ1≦１２０秒、好ましくは１０＜ｔ1≦１２０秒、より好ましくは２０＜ｔ1≦１２０秒
２．０≦ｂ／ａ＜２．５のとき、２０＜ｔ1≦１８０秒、好ましくは６０＜ｔ1≦１８０秒
２．５≦ｂ／ａのとき、１２０＜ｔ1
２．５≦ｂ／ａのときは、好ましくは１２０＜ｔ1≦３５０秒である
【００２１】
上記温度保持の後、成形型はさらに冷却（２次冷却）され、成型ガラスがＴｇ以下になったところで、成形ガラスを成形型から取り出す。２次冷却の冷却速度、例えば、10℃／分以上、より好ましくは10〜300℃／分、さらに好ましくは30〜200℃／分で行うことができる。
２次冷却の間も圧力Ｐ３で後加圧を続ける。圧力Ｐ３は、Ｐ１及びＰ２と同一または異なってもよい。但し、Ｐ３は、成形型の成形面が転写されたガラスの転写面がそのまま該成形面の形状に一致するように加圧しながら、ガラス中になるべく新たな内部歪みを発生させないような荷重であることが好ましい。このような観点から、Ｐ３はＰ１，Ｐ２よりも小さいことが好ましく、たとえば0.0098×104〜49×104Paであることが好ましく、さらに、0.0098×104〜4.9×104Paであることがより好ましい。
【００２２】
本発明の製造方法で得られる成形ガラスは、一方または両方の面が凹形状あるレンズであることができる。特に、成形ガラスは、一方の面が凹形状であり、他方の面の形状が凸形状（例えば、凸形状の面が球面である）であるレンズであることができる。
また本発明の製造方法によれば、中心肉厚ａと周辺肉厚ｂとの比ｂ／ａが１．５以上、好ましくは２以上であるレンズを製造することもできる。
【実施例】
【００２３】
以下、本発明を実施例によりさらに説明する。
以下の実施例１〜３では、図３に示す成形装置を用いた。
図３に示す成形装置は、函体２１ａによって密閉された加熱成形室２１内には、上型２２と下型２３が配置され、この上型２２と下型２３は、それぞれ断熱ベース２９、３０を介して上部固定軸２４と下部可動軸２５の先端に固定されている。下部可動軸２５は図示していない加圧シリンダに連結され、加圧時に上昇駆動される。
また、断熱ベース２９及び３０は、上型２２及び下型２３を独立に冷却するための、冷却用ガスの吹き出し口３１及び３２をそれぞれ有する。ガスの供給は上下独立にコントロールすることが出来、上型２２と下型２３の冷却スピードを変えることが出来る。冷却用のガスは、不活性ガスである。
【００２４】
実施例１
図４に示す形状の一方が凹面（曲率半径Ｒ＝４ｍｍ）であり、他方が凸面（曲率半径Ｒ＝３８ｍｍ）のガラスレンズ（比ｂ／ａ＝３．５、偏平球レンズ）を製造した。凹面を上型で形成し、凸面を下型で成形した。ガラス素材としてはＬａＣ１３（Ｔｇ＝５２０℃、Ｔｓ＝５６０℃）を用いた。
成形の条件（温度、圧力、時間）は基本的に図５に示すスキームに基づき、詳細な条件は表１に示す。結果も表１に示す。尚、結果に示したアニール後のランク分けは表２に示す。例１〜１５が本発明の実施例である。
【００２５】
【表１】
2005320243.tif 000003
【００２６】
【表２】
2005320243.tif 000004
【００２７】
実施例２
実施例１と同様の装置及びガラス素材を用いて、図６に示す温度、圧力及び時間のスキームに従って、レンズを製造方法により成形した。
成形の条件及び結果を表３に示す。尚、結果に示したアニール後のランク分けは表２に示す。例２〜８が本発明の実施例である。
【００２８】
【表３】
2005320243.tif 000005
【００２９】
実施例３
実施例１と同様の装置及びガラス素材を用いて、実施例の例１と同様の条件でコバ厚と中心厚及びレンズ外径が異なるレンズを製造し、クセを０．５本以下とする為に必要な保持時間を求めた。結果を図７に示す。
【図面の簡単な説明】
【００３０】
【図１】本発明の製造方法における温度と圧力の典型的な経時変化を示す。
【図２】光学機能面外側の一方の側に光軸と直交する平面部を設けた凹メニスカスレンズの説明図。
【図３】実施例１〜３に用いた成形装置の概略図。
【図４】実施例１〜２で製造したガラスレンズの説明図。
【図５】実施例１における成形型の温度及び加圧圧力の各経時変化。
【図６】実施例２における成形型の温度及び加圧圧力の各経時変化。
【図７】実施例３において得られた、コバ厚と中心厚及びレンズ外径が異なるレンズを製造した場合にクセを０．５本以下とする為に必要な保持時間。
【図１】
2005320243.tif 000006
【図２】
2005320243.tif 000007
【図３】
2005320243.tif 000008
【図４】
2005320243.tif 000009
【図５】
2005320243.tif 000010
【図６】
2005320243.tif 000011
【図７】
2005320243.tif 000012